(57)【要約】【課題】手間と経験を要する課題を解消しつつ、より琉球瓦に近い擬似琉球瓦、および擬似琉球瓦の製造方法を提供する。【解決手段】擬似琉球瓦Ａは、下瓦３０１と上瓦３００とを有する擬似琉球瓦Ａの下瓦３０１と上瓦３０２との繋ぎ目に肉盛りされた擬似漆喰部素地を備えた擬似琉球瓦素地が焼成窯に収められて形成される擬似琉球瓦である。擬似琉球瓦Ａは、擬似漆喰部３０２を除いた下瓦３０１及び上瓦３００を素焼きの赤色で形成され、擬似漆喰部３０２を擬似漆喰色に焼成して形成されている。【選択図】図８−２
2020139395.tif 000002
【特許請求の範囲】
【請求項１】
下瓦と上瓦とを有する擬似琉球瓦の前記下瓦と前記上瓦との繋ぎ目に肉盛りされた擬似漆喰部素地を備えた擬似琉球瓦素地が焼成窯に収められて形成される擬似琉球瓦であって、
擬似漆喰部を除いた前記下瓦及び前記上瓦を素焼きの赤色で形成され、前記擬似漆喰部を擬似漆喰色に焼成して形成されている、擬似琉球瓦。
【請求項２】
前記焼成窯は、
開閉する扉を備えた前記焼成窯の外底面の他方から一方に到るように付設されている空気吸込み管と、
前記空気吸込み管に設けられ、前記焼成窯の内底面に必要時に開口される第１噴射孔と、
前記焼成窯の壁に設けられ、焼成バーナからの熱風を前記焼成窯に供給するための熱風供給口と、
前記焼成窯の一方に開口されている燃焼空気の排出口と、
を有し、
前記焼成窯は、前記擬似琉球瓦素地が収められて前記擬似琉球瓦を形成する、請求項１に記載の擬似琉球瓦。
【請求項３】
前記焼成バーナの前記熱風供給口を、前記焼成窯に開口し、前記熱風供給口の前側の前記内底面に遮蔽板を設けた、請求項２に記載の擬似琉球瓦。
【請求項４】
前記擬似漆喰部は、木節粘土より形成されている、請求項１から３の何れか一項に記載の擬似琉球瓦。
【請求項５】
前記擬似漆喰部は、三州粘土より形成され、釉薬により漆喰色を表現する、請求項１から３の何れか一項に記載の擬似琉球瓦。
【請求項６】
前記上瓦は、丸瓦および断熱丸瓦の何れかで、前記下瓦は、平瓦および断熱平瓦の何れかで成る本葺き瓦である、請求項１から５の何れか一項に記載の擬似琉球瓦。
【請求項７】
前記上瓦は、丸瓦および断熱丸瓦の何れかで、前記下瓦は、平瓦および断熱平瓦の何れかで成り、この上下瓦が一体でなる擬似本葺き瓦である、請求項１から５の何れか一項に記載の擬似琉球瓦。
【請求項８】
前記上下瓦は、この上瓦と平瓦が一体で成るＳ形瓦である、請求項１から５の何れか一項に記載の擬似琉球瓦。
【請求項９】
前記上下瓦は、この上瓦が断熱丸瓦で、この下瓦が断熱平瓦で成る断熱瓦である、請求項１から５の何れか一項に記載の擬似琉球瓦。
【請求項１０】
請求項１から９の何れか一項に記載の擬似琉球瓦の製造方法であって、
空気供給管からの燃焼空気と、配管からの燃焼ガスとを燃成バーナに導き、前記燃焼ガスを、前記燃成バーナの点火で、燃焼し、前記焼成窯内の温度を上昇する赤色瓦の第１工程と、
前記第１工程を経て、前記焼成窯が、９５０〜１１５０℃、好ましくは、１０００〜１１３０℃に達した時点で、前記燃成バーナを消火し、燃焼を停止し、前記焼成窯内の温度を冷却する赤色瓦の第２工程と、
前記第２工程で焼成した赤色瓦を冷却する赤色瓦の第３工程と、
で成り、
前記第１工程の焼成時間が、１５時間〜２５時間で、好ましくは、１８時間〜２０時間であり、
前記第２工程の冷却時間が、１５時間〜２５時間で、好ましくは、１８時間〜２０時間であり、
とする、擬似琉球瓦の製造方法。
【発明の詳細な説明】
【技術分野】
【０００１】
本発明は、擬似琉球瓦、および擬似琉球瓦の製造方法に関する。
【背景技術】
【０００２】
従来の琉球瓦（沖縄漆喰瓦）は、差込み尻部を備えた（必要により）上瓦が丸瓦（山部）、又は断熱丸瓦の何れかで、水返しを備えた下瓦（谷部）が平瓦、又は断熱平瓦の何れかで成り、この上下瓦で屋根を葺設し、葺設後に、棟方向の上下瓦の葺合せ接合部と、流れ方向の上下瓦の葺合せ接合部（又は繋目）とに、漆喰を詰めて、雨水の侵入と飛散防止とを図る葺設施工である。従って、手間と費用を要する。
【０００３】
また、これに関する先行文献として、例えば、特開平８−６０８０２号公報（文献（１））と、特開平９−１９５４４９号公報（文献（２））とがある。
【先行技術文献】
【特許文献】
【０００４】
【特許文献１】特開平８−６０８０２号公報
【特許文献２】特開平９−１９５４４９号公報
【発明の概要】
【発明が解決しようとする課題】
【０００５】
文献（１）は、女男瓦ユニットを、被せ葺き手法により、屋根全体を葺設する。その後、女男瓦ユニットの漆喰部分に対応する箇所には、白色を着色し、女男瓦ユニットの他の箇所には、赤色を着色する発明である（「００２１」〜「００２３」を参照）。従って、大変な手間と、経験を要する課題がある。
【０００６】
また、文献（２）は、屋根ふき材が、カマボコ状の山部と凹溝状の谷部とを交互に形成し、かつ勾配方向にも複数枚の瓦を連続形状した一体型疑似瓦であり、赤茶色のペイントを全面に塗布し、さらに漆喰部分相当する箇所に白色ペイントを塗布し、多数の琉球瓦を葺いて、漆喰で固定した状態に見せる発明である（「００４１」等を参照）。従って、葺設問題解消には有効であるが、着色に大変な手間と、経験を要する課題がある。
【０００７】
上記の大変な手間と、経験を要する課題を解消しつつ、より琉球瓦に近い、擬似琉球瓦（擬似沖縄漆喰瓦）、および擬似琉球瓦の製造方法を提供する。
【課題を解決するための手段】
【０００８】
上述の目的を達成するために、本発明の第１の観点に係る擬似琉球瓦は、
下瓦と上瓦とを有する擬似琉球瓦の前記下瓦と前記上瓦との繋ぎ目に肉盛りされた擬似漆喰部素地を備えた擬似琉球瓦素地が焼成窯に収められて形成される擬似琉球瓦であって、
擬似漆喰部を除いた前記下瓦及び前記上瓦を素焼きの赤色で形成され、前記擬似漆喰部を擬似漆喰色に焼成して形成されている。
【発明の効果】
【０００９】
本発明の第１の観点に係る擬似琉球瓦は、
下瓦と上瓦とを有する擬似琉球瓦の前記下瓦と前記上瓦との繋ぎ目に肉盛りされた擬似漆喰部素地を備えた擬似琉球瓦素地が焼成窯に収められて形成される擬似琉球瓦であって、
擬似漆喰部を除いた前記下瓦及び前記上瓦を素焼きの赤色で形成され、前記擬似漆喰部を擬似漆喰色に焼成して形成されている。
【００１０】
従って、琉球瓦に、極めて近い、擬似琉球瓦の提供と、併せて、経年的に強い擬似琉球瓦を提供できる特徴がある。
【００１１】
前記焼成窯は、
開閉する扉を備えた前記焼成窯の外底面の他方から一方に到るように付設されている空気吸込み管と、
前記空気吸込み管に設けられ、前記焼成窯の内底面に必要時に開口される第１噴射孔と、
前記焼成窯の壁に設けられ、焼成バーナからの熱風を前記焼成窯に供給するための熱風供給口と、
前記焼成窯の一方に開口されている燃焼空気の排出口と、
を有し、
前記焼成窯は、前記擬似琉球瓦素地が収められて前記擬似琉球瓦を形成してもよい。
【００１２】
前記焼成バーナの前記熱風供給口を、前記焼成窯に開口し、前記熱風供給口の前側の前記内底面に遮蔽板を設けてもよい。  
【００１３】
従って、経年的に強い擬似琉球瓦であり、従来の琉球瓦を経年的に凌駕できる特徴がある。
【００１４】
前記擬似漆喰部は、木節粘土より形成されていてもよい。  
【００１５】
従って、経年的に強い擬似琉球瓦であり、従来の琉球瓦を経年的に凌駕できる特徴と、しかも目的とする琉球瓦の色合いを表現できる特徴とを備えている。
【００１６】
前記擬似漆喰部は、三州粘土より形成され、釉薬により漆喰色を表現されていてもよい。  
【００１７】
前記上瓦は、丸瓦および断熱丸瓦の何れかで、前記下瓦は、平瓦および断熱平瓦の何れかで成る本葺き瓦であってもよい。
【００１８】
従って、本葺き瓦を連想できる擬似琉球瓦の構造を提供できる。
【００１９】
前記上瓦は、丸瓦および断熱丸瓦の何れかで、前記下瓦は、平瓦および断熱平瓦の何れかで成り、この上下瓦が一体でなる擬似本葺き瓦であってもよい。
【００２０】
従って、擬似本葺き瓦を連想できる擬似琉球瓦の構造を提供できる。
【００２１】
前記上下瓦は、この上瓦と平瓦が一体で成るＳ形瓦であってもよい。
【００２２】
従って、Ｓ形瓦を連想できる擬似琉球瓦の構造を提供できる。
【００２３】
前記上下瓦は、この上瓦が断熱丸瓦で、この下瓦が断熱平瓦で成る断熱瓦であってもよい。
【００２４】
従って、断熱瓦で成る擬似琉球瓦の構造を提供できる。
【００２５】
本発明の第２の観点に係る擬似琉球瓦の製造方法は、
第１の観点に係る擬似琉球瓦の製造方法であって、
空気供給管からの燃焼空気と、配管からの燃焼ガスとを燃成バーナに導き、前記燃焼ガスを、前記燃成バーナの点火で、燃焼し、前記焼成窯内の温度を上昇する赤色瓦の第１工程と、
前記第１工程を経て、前記焼成窯が、９５０〜１１５０℃、好ましくは、１０００〜１１３０℃に達した時点で、前記燃成バーナを消火し、燃焼を停止し、前記焼成窯内の温度を冷却する赤色瓦の第２工程と、
前記第２工程で焼成した赤色瓦を冷却する赤色瓦の第３工程と、
で成り、
前記第１工程の焼成時間が、１５時間〜２５時間で、好ましくは、１８時間〜２０時間であり、
前記第２工程の冷却時間が、１５時間〜２５時間で、好ましくは、１８時間〜２０時間であり、
とする。  
【００２６】
従って、琉球瓦に、極めて近い、擬似琉球瓦の製造方法の提供と、併せて、経年的に強い擬似琉球瓦の製造方法を提供できる。
【図面の簡単な説明】
【００２７】
【図１−１】焼成窯の外観を示した一部欠截の右側俯瞰図（図１−１に、図面の上下面と左右側を示す）
【図１−２】焼成窯の外観を示した左側俯瞰図
【図２−１】図１−１で示した焼成窯の外観を示し、かつ内部を透視した正面俯瞰図
【図２−２】図１−１で示した焼成窯の外観を示し、かつ内部を透視した他の例である正面俯瞰図
【図３】焼成窯の内部において、遮蔽板と第３噴射孔との関係を示した拡大模式図
【図４−１】焼成窯の内部において、空気吸込み管と第１噴射孔との関係を示した拡大模式図
【図４−２】図４−１の要部を、さらに拡大して示した模式図
【図５】焼成窯内部における赤茶色の擬似琉球瓦を焼成する各種の焼成時間と、燃焼空気、及び／又は、燃焼ガスの噴射等の作業工程の好ましい一例を示した図表
【図６−１】上瓦素地（下瓦素地を含むことも有り得る）に擬似漆喰素地部を形成した擬似琉球瓦素地を示した俯瞰図
【図６−２】上瓦（下瓦を含むことも有り得る）に擬似漆喰部（木節粘土肉盛部）を形成した擬似琉球瓦を示した俯瞰図
【図６−３】図６−２を屋根に葺設した状態の縮尺俯瞰図
【図７−１】Ｓ形素地瓦に擬似漆喰素地部を形成した擬似琉球瓦素地を示した俯瞰図
【図７−２】Ｓ形瓦に擬似漆喰部を形成した擬似琉球瓦（木節粘土肉盛部）を示した俯瞰図
【図７−３】図７−２を屋根に葺設した状態の縮尺俯瞰図
【図８−１】本葺き素地瓦に擬似漆喰素地部を形成した擬似琉球瓦素地を示した俯瞰図
【図８−２】本葺き瓦に擬似漆喰部を形成した擬似琉球瓦（木節粘土肉盛部）を示した俯瞰図
【図８−３】図８−２を屋根に葺設した状態の縮尺俯瞰図
【図９】上瓦（下瓦を含むことも有り得る）に擬似漆喰部（釉薬を塗布した肉盛部）を形成した擬似琉球瓦を示した俯瞰図
【図１０】Ｓ形瓦に擬似漆喰部（釉薬を塗布した肉盛部）を形成した擬似琉球瓦を示した俯瞰図
【図１１】本葺き瓦に擬似漆喰部を形成した擬似琉球瓦を示した俯瞰図
【発明を実施するための形態】
【００２８】
以下、本発明の好ましい、一実施例を説明する。
【００２９】
先ず、図１−１〜図２−２に示した焼成窯の外観を基に説明すると、１は耐熱構造の焼成窯で、例えば、方形状である。焼成窯１は、扉１ａで開閉される。焼成窯１の内部（室内１ｂ）には、図示しない台車と、台車に積層した瓦素地が収容される。焼成窯１の左右側（手前側と奥面側）の壁１ｃ、１ｄには、多数の燃焼ガス供給管２ａ〜２ｎと、燃焼ガス供給管２ａ〜２ｎに繋がり、かつ焼成窯１の室内１ｂに開口した第２噴射孔２０ａ〜２０ｎ（燃焼ガス供給管２ａ〜２ｎに繋がる燃焼ガス供給口）を付設する。そして、左右側の壁１ｃ、１ｄの第２噴射孔２０ａ〜２０ｎは、例えば、手前側（左側）と、奥面側（右側）の矢視（イ）、（ロ）の幅（Ｘ）方向（左右側の幅）で、かつ矢視（ハ）、（ニ）の高さ（Ｙ）方向（外底面１ｇから天井１ｆまでの高さ）において、原則として、同じ位置に付設される。一例であり、ランダムの場合も有り得る。この一例では、左側の壁１ｃに５か所と、右側の壁１ｄに５か所とし、同じ数とする。しかしながら、必要により、位置、及び／又は、数は限定されない。また、多数の焼成バーナ３ａ〜３ｎと、焼成バーナ３ａ〜３ｎに繋がり、かつ焼成窯１の室内１ｂに開口した熱風供給口３０ａ〜３０ｎに第３噴射孔３１ａ〜３１ｎを付設する。そして、左右側の壁１ｃ、１ｄの第３噴射孔３１ａ〜３１ｎは、手前から奥面方向において同じ位置（左右側の壁１ｃ、１ｄの幅Ｘの位置）で、かつ高さＹ位置に付設される。この一例では、左側の壁１ｃに５か所と、右側の壁１ｄに５か所と、は同じ数とする。しかしながら、必要により、位置、及び／又は、数は限定されない。
【００３０】
そして、燃焼ガス供給管２ａ〜２ｎの下側に焼成バーナ３ａ〜３ｎを設けた一例を示しているが限定されない。さらには、第２噴射孔２０ａ〜２０ｎ、又は第３噴射孔３１ａ〜３１ｎとの噴射と、停止とを、略同時（同じ）とする（一例で有り、限定されない）。
【００３１】
前記第３噴射孔３１ａ〜３１ｎからの火炎（熱風）のガードと、熱風、及び／又は、熱風の拡散／上昇等の面、並びに内底面１ｅ（内側底部）に設けられた各遮蔽板５ａ〜５ｎとの関係とか、更には熱風による燃焼ガスの拡散補助等の面から望ましい。しかし、この燃焼ガス供給管２ａ〜２ｎの下側に焼成バーナ３ａ〜３ｎを設けた一例には限定されない。尚、図２−１は、焼成窯１に、後述する空気吸込み管９を一本敷設し、例えば、焼成窯１の下段に擬似琉球瓦を製造する例を示してある。しかし、図示しないように、空気吸込み管９を二本〜複数本敷設し、例えば、焼成窯１の下段、中段等の如く、多段（それぞれ）に擬似琉球瓦を製造する例も有り得る。さらには、焼成窯１に、横並びに、空気吸込み管９を二本〜複数本敷設し、例えば、焼成窯１の下段に区画し、中段等に区画して、それぞれ擬似琉球瓦を製造する例も有り得る。
【００３２】
この燃焼ガス供給管２ａ〜２ｎと、焼成バーナ３ａ〜３ｎとは、一本の燃焼ガス配管６より分岐する構造とし、設備の簡略化と、経済性向上とを図る。また、第２噴射孔２０ａと、第３噴射孔３１ａとの噴射と、停止とを、略同時（同じ）とする（一例で有り、限定されない）。
【００３３】
図中７は空気供給管で、焼成バーナ３ａ〜３ｎに空気を供給する。
【００３４】
また、焼成窯１の天井１ｆには、必要により（以下、省略）、燻化用ガス供給管８を配備することも有り得る。この燻化用ガス供給管８の先端には、焼成窯１の室内１ｂに開口した第４噴射孔８０ａ〜８０ｎが設けられている。この燻化用ガス供給管８には、それぞれ制御弁が付設されている。制御弁は、同時、又は適宜の制御弁を、個別、かつ選択して制御することで、擬似琉球瓦の製造をコントロールできて有益、かつ経済的である（他の制御弁も同じ）。
【００３５】
図４−１と図４−２に示した空気吸込み管９は、焼成窯１の外底面１ｇ（外底部）に配管されており、この空気吸込み管９の先端には、室内１ｂに開口した、後述する耐火レンガ９１の第１噴射孔９０ａ〜９０ｎが接続されている。従って、室内１ｂの内底面１ｅより、当該室内１ｂの上方に向って、かつ室内１ｂの全体に亙って、新鮮な空気を供給する。一例では、第１噴射孔９０ａ〜９０ｎの孔詰り防止のために、空気吸込み管９の上に耐火レンガ９１を設け、この耐火レンガ９１の開口孔９１ａ〜９１ｎは、内底面１ｅの上になる。開口孔９１ａ〜９１ｎは内底面１ｅより上方で開口することで、この開口孔９１ａ〜９１ｎの詰り防止を図る。
【００３６】
前記燃焼ガス供給管２ａ〜２ｎと、焼成バーナ３ａ〜３ｎ・空気供給管７の分岐管（焼成バーナ３ａ〜３ｎに繋がる）とには、図示しないが、電磁弁、又は他の弁機構でなる制御弁（図示しない）が、それぞれ配備されており、制御弁は、図示しない、制御盤の指令で、壁１ｃ、及び／又は、壁１ｄを同時、又は別々に、それぞれの燃焼ガス供給管２ａ〜２ｎ、焼成バーナ３ａ〜３ｎ等を、個別、及び／又は、全体、或いはグループ毎に入り切りできる。また、室内１ｂには、焼成窯１の空気、燃焼ガス等排気用の排気口１０と、ダンパー１１等を装備する。図中１２は煙突である。
【００３７】
前述した焼成窯１の動きを説明すると、燃焼バーナ３ａ〜３ｎ（以下、総称する際には、燃焼バーナ３ａとする）の点火と空気供給管７からの空気供給で、燃焼バーナ３ａの近傍にある生ガスを燃焼し、この燃焼による熱風（及び／又は、火炎）を、上方に位置する燃焼ガス供給管２ａ〜２ｎ（以下、総称する際には、燃焼ガス供給管２ａとする）の（焼成窯１に開口した）第２噴射孔２０ａ〜２０ｎ（以下、総称する際には、第２噴射孔２０ａとする）に向かって吹上げるとともに、熱風を生成し、第３噴射孔３１ａ〜３１ｎ（以下、総称する際には、第３噴射孔３１ａとする）より、室内１ｂに噴射して、室温を上げる。その際に、ダンパー１１を、室温と時間、並びに勘を基にして制御し（操作に則り）、順次、開放し、室温調整を図ることで、擬似琉球瓦素地Ａ１の精緻な乾燥と、亀裂、歪み等がないようにして酸化焼成する。この焼成において、木節粘土による肉盛部は、例えば、三河粘土で成形した上下瓦１００、１０１の上に、木節粘土を適宜の厚さで肉盛りして成形する。この木節粘土は、焼成することで、クリーム色に変化して仕上がる。この木節粘土の使用は、釉薬を使用せず、各種作業の容易化と、耐久性の向上と、低コスト化、又は取扱いの容易化等が望める。この木節粘土と下地粘土（三河粘土）との好相性を利用できる。この木節粘土を設けた箇所（肉盛部）が、後述する擬似漆喰部に相当する。焼成は、前述の例に限定されず、例えば、還元焼成でも同じ色合いとなる。
【００３８】
そして、瓦の表面を赤色にする場合には、室温が、例えば、１０５０℃となった段階で、燃焼ガス供給管２ａの第２噴射孔２０ａより、火炎の強弱を、例えば、室温と時間、並びに勘を基にして制御する。尚、前述した如く、擬似琉球瓦の製造に関しては、単独焼成窯の焼成であっても、燃焼バーナ３ａ（入り切り）、及び／又は、空気吸込み管９（給停）の制御を行うことで、擬似琉球瓦の独自性等を確保できる。
【００３９】
その後、室内１ｂ内に、空気吸込み管９と第１噴射孔９０ａ〜９０ｎ（以下、総称する際には、第１噴射孔９０ａとする）から外気を取込み、順次、冷却を行う。通常は、所定時間（一昼夜）経過後（冷却した後）に、窯出しする。
【００４０】
図５に示したグラフと、赤色を焼成する際の、好ましい一例を説明すると、焼成窯１の外底面１ｇ下の空気吸込み管９からの空気を、第１噴射孔９０ａより焼成窯１に供給するとともに、空気供給管７からの燃焼用空気と、配管６に繋ぐ燃焼ガスとを焼成バーナ筒（符号なし）に導き、焼成バーナ筒の焼成バーナ３ａの点火で、燃焼ガス（各種のガス）を燃焼し、第３噴射孔３１ａから熱風を熱風供給口３０ａより、焼成窯１に吹出し（噴射し）、焼成窯１内の温度が、順次、上昇するが、その時間が、略２０時間である。グラフでは、左上で示されている。
【００４１】
その後、焼成窯１の室内１ｂが、９５０〜１１５０℃、好ましくは、１０００〜１１３０℃に達した時点で、配管６に繋ぐ燃焼ガス供給管２ａの第２噴射孔２０ａより、燃焼ガスを、焼成窯１に供給する。この燃焼ガスは、焼成バーナ３ａにより生成された熱風の上方に供給し、熱風の流れに乗り、かつ勢いが加わり、焼成窯１の擬似琉球瓦素地Ａ１に向かわせ（所定の箇所に向かわせ）、均一な焼成ができる。また、第２噴射孔２０ａからの燃焼ガスの焼成バーナ３ａの上方への供給、供給量を、自在に制御することで、焼成窯１の多数の擬似琉球瓦素地Ａ１は、赤色となる。
【００４２】
その後は、焼成窯１と、焼成した擬似琉球瓦Ａを冷却する、好ましい、製造方法を提示する。
１）  焼成時間を、１５時間〜２５時間で、好ましくは、１８時間〜２０時間とする。
２）  冷却時間を、１５時間〜２５時間で、好ましくは、１８時間〜２０時間とする。
３）  焼成窯１のダンパー１１を、焼成時間内に、８％〜３５％で、好ましくは、１０％〜３０％の段階によって、略均等間隔で、開放する。また、冷却時間では、閉鎖する。
４）  焼成時間内において、焼成バーナ３ａを、点火し続ける。尚、燃焼ガスと空気供給管７からの空気との量は、７５〜８５：９０〜１００で、好ましいは、８０：１００とする。
５）  焼成時間内において、焼成窯１が９５０〜１１５０℃、好ましくは、１０００〜１１３０℃に達した時点で、燃焼ガスの噴射量を制御する、当該赤色の擬似琉球瓦Ａの製造である。
６）  焼成時間内において、燃焼ガスの第２噴射孔２０ａ〜２０ｊの数値（１００％の開口に対しての数値）は、
Ａ．  第２噴射孔２０ａ．  ３０％〜５０％で、好ましくは、３５％〜４５％
Ｂ．  第２噴射孔２０ｂ．  ３％〜１０％で、好ましくは、４％〜５％
Ｃ．  第２噴射孔２０ｃ．  １５％〜２５％で、好ましくは、１８％〜２２％
Ｄ．  第２噴射孔２０ｄ．  ０％〜４％で、好ましくは、０％〜２％
Ｅ．  第２噴射孔２０ｅ．  ５％〜１５％で、好ましくは、８％〜１２％
Ｆ．  第２噴射孔２０ｆ．  ５％〜１５％で、好ましくは、８％〜１２％
Ｇ．  第２噴射孔２０ｇ．  １５％〜２５％で、好ましくは、１８％〜２２％
Ｈ．  第２噴射孔２０ｈ．  ０％〜４％で、好ましくは、０％〜２％
Ｉ．  第２噴射孔２０ｉ．  ３０％〜５０％で、好ましくは、３５％〜４５％
Ｊ．  第２噴射孔２０ｊ．  ２０％〜４５％で、好ましくは、２５％〜３５％
そして、第２噴射孔２０ａ〜２０ｎ、又は第３噴射孔３１ａ〜３１ｎとの噴射を、第２噴射孔２０ａ〜２０ｎを選択的（２０ａ〜２０ｃと対峙する側２０ｄ〜２０ｆ）に抽出し、併せて、望ましくは、第３噴射孔３１ａ〜３１ｎを同時に噴射する構造を採用することで、例えば、焼成窯１内の前側（図１−１において左側とその近傍）に、高熱の燃焼ガスと熱風が流れ易くなり、通常の赤色の擬似琉球瓦Ａが製造できる。
【００４３】
以下、図面に基づいて、好ましい、各実施例を説明する。
【００４４】
図６−１〜図６−３は、上下瓦１００、１０１でなる擬似琉球瓦Ａである。図６−１は、擬似琉球瓦Ａの基となる擬似琉球瓦素地Ａ１であり、丸瓦に相当する上瓦素地１００ａ（以下同じ）と、平瓦に相当する下瓦素地１０１ａ（以下同じ）とで構成する。この上瓦素地１００ａの表面には、頭側１００−１を除いた三方向（左右側（差込み側、棧側）１００−２、３と、尻側１００−４）の内側に、木節粘土でなる擬似漆喰部素地１０２ａ（擬似漆喰肉盛部素地）を、膨出するようにして、三河粘土の上に肉盛りを形成する。この肉盛の厚さは、例えば、従来の手塗寸法か、この手塗寸法より厚くする等であり、限定されないが、望ましくは、２〜５ｍｍ程度がよい。理由は、後述するように、太陽光とか、暗闇による立体感覚と、重厚感覚とを備え、かつ高級感を備えた擬似琉球瓦Ａとなることを意図する。そして、擬似漆喰部素地１０２ａは、望ましくは、上瓦素地１００ａより高くなった端面素地１０２ａ−１を形成する。図示しないが、必要により、上瓦素地１００ａの表面の頭側１０１−１を除いた三方向（左右側（棧側、差込み側「被せ側」）１０１−２、３と、尻側１０１−４）の内側に、擬似漆喰部素地１０２ａ（擬似漆喰肉盛部素地）を形成する。尚、下瓦素地１０１ａの表面には、水返し凸条１０３を適宜設ける。
【００４５】
以上の擬似漆喰部素地１０２ａを備えた擬似琉球瓦素地Ａ１は、前述した焼成窯１により、焼成する。これにより、擬似漆喰部１０２（擬似漆喰肉盛部）を備えた三河粘土でなる上下瓦１００、１０１の擬似琉球瓦Ａを製造する。
【００４６】
この擬似漆喰部１０２を備えた三河粘土でなる上下瓦１００、１０１の擬似琉球瓦Ａは、図６−２に示してあり、上瓦１００には、頭側１００−１を除いた三方向（左右側（差込み側、棧側）１００−２、３の内側「上瓦１００の、それぞれの内側」と、尻側１００−４）の内側に、擬似漆喰部１０２を形成する。図示しないが、必要により、頭側１００−１の内側に、擬似漆喰部１０２を形成することも有り得る。尚、頭尻側１００−１、４とか、左右側（差込み側、棧側）１００−２、３とかの符号と文字は、瓦素地（焼成前瓦）、瓦（焼成後瓦）とも共用する。
【００４７】
そして、図６−３は、擬似漆喰部１０２を備えた上下瓦１００、１０１の擬似琉球瓦Ａを、屋根Ｒに葺設した図であり、眞に琉球瓦と類似する、経年変化がない擬似琉球瓦Ａの屋根Ｒが施工される。
【００４８】
図７−１〜図７−３は、三河粘土でなる上下瓦２００、２０１が一体となったＳ瓦の擬似琉球瓦Ａである。図７−１は、擬似琉球瓦Ａの基となる擬似琉球瓦素地Ａ１であり、棧山に相当する上瓦素地２００ａと、平瓦に相当する下瓦素地２０１ａとが一体でＳ瓦を構成する。この上瓦素地２００ａの表面には、尻側２００−４を除いた三方向（上下瓦２００の２０１の境目「山谷境目」２００−５と、右側（棧側）２００−３の内側（左側２００−２に向った内側「他の例も同じ」）、及び頭側２００−１の内側とでなるＵ形）に、木節粘土でなる擬似漆喰部素地２０２ａ（擬似漆喰肉盛部素地）を形成する。この擬似漆喰部素地２０２ａは、望ましくは、上瓦素地２００ａより端面素地２０２ａ−１を形成する。図示しないが、必要により、上瓦素地２００ａの表面の尻側２００−４と、谷部（符号なし）とを除いた流れ部位の略全体箇所（左側２００−２と流れ部位の頭側２００−１の尻側に向った部位であって、平面視してＵ形となる）に、擬似漆喰部素地２０２ａ（擬似漆喰肉盛部素地）を形成する。尚、下瓦２０１の表面には、水返し凸条２０３を適宜設ける。この一例では、差込み側（左側）２００−２にも、擬似漆喰部素地２０２ａを形成する。
【００４９】
以上の擬似漆喰部素地２０２ａを備えた擬似琉球瓦素地Ａ１は、前述した焼成窯１により、焼成する。これにより、擬似漆喰部２０２（擬似漆喰部）を備えた上下瓦２００、２０１が一体となったＳ瓦の擬似琉球瓦Ａを製造する。
【００５０】
この擬似漆喰部２０２（擬似漆喰肉盛部）を備えた三河粘土でなる上下瓦２００、２０１の擬似琉球瓦Ａは、図７−２に示してあり、上瓦２００には、尻側２００−４を除いた三方向（境目２００−５と、右側（棧側）２００−３の内側、及び頭側２００−１の内側と）に、Ｕ形の擬似漆喰部２０２を形成する。図示しないが、必要により、尻側２００−４の内側に、擬似漆喰部１０２を形成することも有り得る。その他は、前述の図６−１〜図６−３に準ずる。
【００５１】
そして、図７−３は、擬似漆喰部２０２を備えた上下瓦２００、１０１の擬似琉球瓦Ａを、屋根Ｒに葺設した図であり、眞に琉球瓦と類似する、経年変化がない擬似琉球瓦Ａの屋根Ｒが施工される。
【００５２】
図８−１〜図８−３は、三河粘土でなる上下瓦３００、３０１が一体となった本葺き瓦の擬似琉球瓦Ａである。図８−１は、擬似琉球瓦Ａの基となる擬似琉球瓦素地Ａ１であり、棧山に相当する上瓦素地３００ａと、平瓦に相当する下瓦素地３０１ａとが一体で、かつ下瓦素地３０１ａに段付き３０４を備えた本葺き瓦を構成する。この上瓦素地３００ａの表面には、頭側３００−１を除いた三方向（上下瓦３００の境目「山谷境目」３００−５と、右側（棧側）３００−３の内側（左側３００−２に向った内側「他の例も同じ」）、及び尻側３００−４の内側（頭側３００−１方向に向かった内側）とでなる倒Ｕ形となる）の内側に、木節粘土でなる擬似漆喰部素地３０２ａ（擬似漆喰肉盛部素地）を形成する。この擬似漆喰部素地３０２ａは、望ましくは、上瓦素地３００ａより端面素地３０２ａ−１を形成する。図示しないが、必要により、下瓦素地３０１ａの表目には、頭側３００−１を除いた三方向（上瓦素地３００ａの左右側（差込み側、棧側）３００−２、３の内側と、尻側３００−４の内側）に、擬似漆喰部３０２（擬似漆喰肉盛部）を形成する。尚、下瓦３０１の表面には、水返し凸条３０３を適宜設ける。この一例では、差込み側（左側）３００−２にも、擬似漆喰部素地３０２ａを形成することも有り得る。
【００５３】
以上の擬似漆喰部素地３０２ａを備えた擬似琉球瓦素地Ａ１は、前述した焼成窯１により、焼成する。これにより、擬似漆喰部３０２（擬似漆喰肉盛部）を備えた上下瓦３００、３０１が一体となった本葺き瓦の擬似琉球瓦Ａを製造する。
【００５４】
この擬似漆喰部３０２を備えた三河粘土でなる上下瓦３００、３０１の擬似琉球瓦Ａは、図８−２に示してあり、上瓦３００には、頭側３００−１を除いた三方向（左右側（差込み側、棧側）３００−２、３の内側と、尻側３００−４）の内側に、擬似漆喰部３０２を形成する。図示しないが、必要により、上瓦３００の頭側３００−１の内側（尻側３００−４方向に向かった内側）にも、擬似漆喰部３０２を設けることも有り得る。
【００５５】
そして、図８−３は、擬似漆喰部３０２を備えた上下瓦３００、１０１の擬似琉球瓦Ａを、屋根Ｒに葺設した図であり、眞に琉球瓦と類似する、経年変化がない擬似琉球瓦Ａの屋根Ｒが施工される。
【００５６】
図９は、図６−１〜図６−３に示した三河粘土でなる上瓦１００（下瓦１０１を含むことも有り得る）の擬似琉球瓦Ａであって、上瓦素地１００ａの頭側１００−１を除いた三方向の内側に、木節粘土でなる擬似漆喰部素地１０２ａ（擬似漆喰肉盛部素地）を設ける構成の代替構造であって、例えば、擬似漆喰部素地１０２ａを、三河粘土に釉薬を塗布する（釉薬を塗布した漆喰肉盛部素地とする）構成である。釉薬に、例えば、二酸化ケイ素とか、酸化チタンを含有する。その他は、前述の図６−１〜図６−３等に示した実施例に準ずる。
【００５７】
図１０は、図７−１〜図７−３に示した三河粘土でなる上下瓦２００、２０１が一体となったＳ瓦の擬似琉球瓦Ａであって、この上瓦素地２００ａの表面には、尻側２００−４を除いた三方向（上下瓦２００の２０１の境目「山谷境目」２００−５と、右側２００−３の内側、及び頭側２００−１の内側とでなるＵ形）に、三河粘土に釉薬を塗布（肉盛感覚を有する様に塗布）した素地（釉薬を塗布した漆喰肉盛部素地）とする構成である。この擬似漆喰部素地２０２ａは、望ましくは、上瓦素地２００ａより端面素地２０２ａ−１を形成する。図示しないが、必要により、下瓦素地２０１ａの表面の尻側２００−４と、谷部（符号なし）とを除いた流れ部位の略全体箇所（左側２００−２と流れ部位の頭側２００−１の尻側に向った部位であって、平面視してＬ形となる）に、擬似漆喰部素地２０２ａ（擬似漆喰肉盛部素地）を形成する。この釉薬に、例えば、二酸化ケイ素とか、酸化チタンを含有する。図１０では、擬似漆喰部２０２を備えた上下瓦２００、２０１が一体となった本葺き瓦の擬似琉球瓦Ａを製造する。その他は、前述の図７−１〜図７−３等に示した実施例に準ずる。
【００５８】
図１１は、図８−１〜図８−３に示した三河粘土でなる上下瓦３００、３０１が一体となった本葺き瓦の擬似琉球瓦Ａであって、上瓦素地３００ａの頭側３００−１を除いた三方向（山谷側の境目３００−５の上側と、尻側３００−４の内側と、棧端側３００−６）の内側に、釉薬を塗布でなる（肉盛感覚を有する様に塗布してなる）擬似漆喰部素地３０２ａ（擬似漆喰肉盛部素地）を設ける構成の代替構造であって、例えば、擬似漆喰部素地３０２ａを、釉薬を塗布した素地（釉薬を塗布した漆喰肉盛部素地）とする構成である。釉薬に、例えば、二酸化ケイ素とか、酸化チタンを含有する。図１１では、擬似漆喰部３０２を備えた上下瓦３００、３０１が一体となった本葺き瓦の擬似琉球瓦Ａを製造する。その他は、前述の図８−１〜図８−３等に示した実施例に準ずる。
【００５９】
尚、以上で、焼成窯１（単独焼成窯）による焼成と、これによる焼成方法に関して説明したが、一例である。従って、例えば、トンネル焼成窯（トンネル窯）による焼成と、これによる焼成方法も、本発明の範疇である（同じであり、採用できる）。
【００６０】
尚、本明細書における断熱丸瓦および断熱平瓦は、例えば多孔質の（空洞のあいた）瓦である。一例として、前記瓦素地中に木粉、おが屑、コーヒー糟等の有機物を混合して、成形し、その後焼成することで得られる。
【００６１】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【００６２】
［付記１］
開閉扉を備えた焼成窯の外底面下の他方から一方に到る空気吸込み管を付設し、必要時に前記空気吸込み管の第１噴射孔を、前記焼成窯の内底面に開口し、前記焼成窯の壁に、少なくとも、焼成バーナからの熱風供給口を付設するとともに、それぞれの第２・第３噴射孔を、前記焼成窯の空間に開口し、前記焼成窯の、少なくとも、燃焼空気の排出口を、前記焼成窯の一方に開口した擬似琉球瓦（擬似沖縄漆喰瓦）の焼成窯において、
前記焼成窯には、下瓦と上瓦との組合せであって、少なくとも、この下上瓦の繋ぎ目に肉盛りした擬似漆喰部素地を備えた琉球瓦素地（乾燥成形瓦）を収め、
前記上下瓦であって、擬似漆喰部を除いた下上瓦を素焼きの赤色で、前記擬似漆喰部を擬似漆喰色に焼成して形成した擬似琉球瓦（擬似沖縄漆喰瓦）の構造。
【００６３】
［付記２］
前記擬似漆喰部は、木節粘土である付記１に記載の擬似琉球瓦（擬似沖縄漆喰瓦）の構造。
【００６４】
［付記３］
前記擬似漆喰部は、三州粘土であって、釉薬により漆喰色を表現する付記１に記載の擬似琉球瓦（擬似沖縄漆喰瓦）の構造。
【００６５】
［付記４］
前記焼成バーナの前記熱風供給口を、前記焼成窯に開口し、前記熱風供給口の前側の前記内底面に遮蔽板を設けた付記１〜付記３の何れか一項に記載の擬似琉球瓦（擬似沖縄漆喰瓦）の構造。
【００６６】
［付記５］
前記上下瓦は、この上瓦が丸瓦、又は断熱丸瓦の何れかで、この下瓦が平瓦、又は断熱平瓦の何れかで成る本葺き瓦である付記１〜付記３の何れか一項に記載の擬似琉球瓦（擬似沖縄漆喰瓦）の構造。
【００６７】
［付記６］
前記上下瓦は、この上瓦が丸瓦、又は断熱丸瓦の何れかで、この下瓦が平瓦、又は断熱平瓦の何れかで成り、この上下瓦が一体でなる擬似本葺き瓦である、付記１〜付記３の何れか一項に記載の擬似琉球瓦（擬似沖縄漆喰瓦）の構造。
【００６８】
［付記７］
前記上下瓦は、この上瓦と平瓦が一体で成るＳ形瓦である付記１〜付記３の何れか一項に記載の擬似琉球瓦（擬似沖縄漆喰瓦）の構造。
【００６９】
［付記８］
前記上下瓦は、この上瓦が断熱丸瓦で、この下瓦が断熱平瓦で成る断熱瓦である付記１〜付記３の何れか一項に記載の擬似琉球瓦（擬似沖縄漆喰瓦）の構造。
【００７０】
［付記９］
付記１〜付記８の何れか一項に記載の擬似琉球瓦（擬似沖縄漆喰瓦）の構造において、
空気供給管からの燃焼空気と、配管からの燃焼ガスとを焼成バーナに導き、前記燃焼ガスを、前記燃焼バーナの点火で、燃焼し、前記焼成窯内の温度を上昇する赤色瓦の第１工程と、
前記第１工程を経て、前記焼成窯が、９５０〜１１５０℃、好ましくは、１０００〜１１３０℃に達した時点で、前記焼成バーナを消火し、燃焼を停止し、前記焼成窯内の温度を冷却する赤色瓦の第２工程と、
前記第２工程で焼成した赤色瓦を冷却する赤色瓦の第３工程と、
で成り、
前記第１工程の焼成時間が、１５時間〜２５時間で、好ましくは、１８時間〜２０時間であり、
前記第２工程の冷却時間が、１５時間〜２５時間で、好ましくは、１８時間〜２０時間であり、
とする、擬似琉球瓦（擬似沖縄漆喰瓦）の製造方法。
【符号の説明】
【００７１】
１  焼成窯
１ａ  扉
１ｂ  室内
１ｃ  壁
１ｄ  壁
１ｅ  内底面
１ｆ  天井
２ａ〜２ｎ  生ガス供給管
２０ａ〜２０ｎ  第２噴射孔
３ａ〜３ｎ  焼成バーナ
３０ａ〜３０ｎ  熱風供給口
３１ａ〜３１ｎ  第３噴射孔
５ａ〜５ｎ  遮蔽板
６  配管
７  空気供給管
８  燻化用ガス供給管
８０ａ〜８０ｎ  第４噴射孔
９  空気吸込み管
９０ａ〜９０ｎ  第１噴射孔
９１  耐火レンガ
９１ａ〜９１ｎ  開口孔
１０  排気口
１１  ダンパー
１２  煙突
１００〜３００  上瓦
１００ａ〜３００ａ  上瓦素地
１００−１〜３００−１  頭側
１００−２  左側（差込み側）
１００−３  右側（棧側）
１００−４〜３００−４  尻側
１０１〜３０１  下瓦
１０１ａ〜３０１ａ  下瓦素地
１０２−１〜３０２−１  端面
１０２〜３０２  擬似漆喰部
１０２ａ〜３０２ａ  擬似漆喰部素地（擬似漆喰肉盛部素地）
１０２ａ−１〜３０２ａ−１  端面素地
２００−５、３００−５  境目
３００−６  棧端側
１０３  水返し凸条
Ａ  擬似琉球瓦
Ａ１  擬似琉球瓦素地
Ｘ  幅
Ｙ  高さ
【図１−１】
2020139395.tif 000003
【図１−２】
2020139395.tif 000004
【図２−１】
2020139395.tif 000005
【図２−２】
2020139395.tif 000006
【図３】
2020139395.tif 000007
【図４−１】
2020139395.tif 000008
【図４−２】
2020139395.tif 000009
【図５】
2020139395.tif 000010
【図６−１】
2020139395.tif 000011
【図６−２】
2020139395.tif 000012
【図６−３】
2020139395.tif 000013
【図７−１】
2020139395.tif 000014
【図７−２】
2020139395.tif 000015
【図７−３】
2020139395.tif 000016
【図８−１】
2020139395.tif 000017
【図８−２】
2020139395.tif 000018
【図８−３】
2020139395.tif 000019
【図９】
2020139395.tif 000020
【図１０】
2020139395.tif 000021
【図１１】
2020139395.tif 000022
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
下瓦と上瓦とを有する擬似琉球瓦の前記下瓦と前記上瓦との繋ぎ目に肉盛感覚を有する様に塗布してなる擬似漆喰部素地を備えた擬似琉球瓦素地が焼成窯に収められて形成される擬似琉球瓦であって、
擬似漆喰部を除いた前記下瓦及び前記上瓦を素焼きの赤色で形成され、前記擬似漆喰部を擬似漆喰色に焼成して形成されている、擬似琉球瓦。
【手続補正３】
【補正対象書類名】明細書
【補正対象項目名】０００１
【補正方法】変更
【補正の内容】
【０００１】
本発明は、擬似琉球瓦、および望ましくは擬似琉球瓦の製造方法に関する。
【手続補正４】
【補正対象書類名】明細書
【補正対象項目名】０００７
【補正方法】変更
【補正の内容】
【０００７】
上記の大変な手間と、経験を要する課題を解消しつつ、より琉球瓦に近い、擬似琉球瓦（擬似沖縄漆喰瓦）を提供する。
【手続補正５】
【補正対象書類名】明細書
【補正対象項目名】０００８
【補正方法】変更
【補正の内容】
【０００８】
上述の目的を達成するために、本発明の第１の観点に係る擬似琉球瓦は、
下瓦と上瓦とを有する擬似琉球瓦の前記下瓦と前記上瓦との繋ぎ目に肉盛感覚を有する様に塗布してなる擬似漆喰部素地を備えた擬似琉球瓦素地が焼成窯に収められて形成される擬似琉球瓦であって、
擬似漆喰部を除いた前記下瓦及び前記上瓦を素焼きの赤色で形成され、前記擬似漆喰部を擬似漆喰色に焼成して形成されている。
【手続補正６】
【補正対象書類名】明細書
【補正対象項目名】０００９
【補正方法】変更
【補正の内容】
【０００９】
本発明の第１の観点に係る擬似琉球瓦は、
下瓦と上瓦とを有する擬似琉球瓦の前記下瓦と前記上瓦と、この繋ぎ目の尻側と、棧側には、Ｕ形となる肉盛感覚を有する様に塗布してなる擬似漆喰部素地を備えた擬似琉球瓦素地が焼成窯に収められて形成される擬似琉球瓦であって、
擬似漆喰部を除いた前記下瓦及び前記上瓦を素焼きの赤色で形成され、前記擬似漆喰部を擬似漆喰色に焼成して形成されている。